(57)【特許請求の範囲】
【請求項１】
電気化学平衡セルと流体接触している１つ以上の電気化学セルを備えるレドックスフロー電池であって、
各電気化学セルは、正の電解質を含む第１の半電池と、該第１の半電池から分離された負の電解質を含む第２の半電池とを有し、第１及び第２の半電池は第１の膜によって分離され、
前記電気化学平衡セルは、
ガス拡散電極と、水素酸化触媒とを有し、水素発生のための熱力学的ポテンシャルよりも正の電位に維持された第１の電極と、
前記負の電解質に接触し、前記負の電解質を還元するために負の電位に維持された第２の電極と、
前記第１の電極と前記第２の電極との間に配置され、水素陽イオンが前記負の電解質に流れることを可能とするのに適した第２の膜と、
前記第１の電極に水素を接触させるための手段と、
を備える、レドックスフロー電池。
【請求項２】
前記水素酸化触媒は、１つ以上の貴金属を含む、請求項１に記載のレドックスフロー電池。
【請求項３】
前記貴金属は、白金又は白金を含有する合金を含む、請求項２に記載のレドックスフロー電池。
【請求項４】
前記第２の電極は、炭素を含む、請求項１から３の何れか１項に記載のレドックスフロー電池。
【請求項５】
前記第２の電極は、非官能化炭素を含む、請求項４に記載のレドックスフロー電池。
【請求項６】
前記膜は、イオン選択膜である、請求項１から５の何れか１項に記載のレドックスフロー電池。
【請求項７】
前記第１及び第２の電極にエネルギを供給するための電源をさらに備え、前記電源は、前記電気化学平衡セルを駆動するのに充分なものである、請求項１から６の何れか１項に記載のレドックスフロー電池。
【請求項８】
前記第１の電極は、前記水素酸化触媒の腐食を回避する電位に維持される、請求項１から７の何れか１項に記載のレドックスフロー電池。
【請求項９】
前記第１の電極に水素を接触させるための手段は、前記電気化学平衡セルのヘッドスペースガスからの水素を少なくとも一部として利用する、請求項１から８の何れか１項に記載のレドックスフロー電池。
【請求項１０】
１つ以上の電気化学セルを備えるレドックスフロー電池の充電状態を平衡させるための方法であって、
各電気化学セルは、正の電解質を含む第１の半電池と、該第１の半電池から分離された負の電解質を含む第２の半電池とを有し、第１及び第２の半電池は第１の膜によって分離され、
前記レドックスフロー電池の副生成物として生成され得る水素含有ガスを選択的に得ることと、
前記水素含有ガスを第１の電極に接触させるために、前記第１の電極は、水素酸化触媒で官能化した炭素を含み、水素発生のための熱力学的ポテンシャルよりも正の電位に維持されることと、
前記負の電解質を第２の電極に接触させるために、前記第２の電極は、前記負の電解質を還元するために充分に負の電位に維持されることと、
前記第１及び第２の電極に、平衡に駆動させるのに充分な量の電圧を印加することと、
を含み、
前記第１及び第２の電極は、前記第１の電極と前記第２の電極との間に配置されたイオン選択膜である第２の膜によって分離されている、方法。
【請求項１１】
前記水素酸化触媒は、１つ以上の貴金属を含む、請求項１０に記載の方法。
【請求項１２】
前記貴金属は、白金又は白金を含有する合金を含む、請求項１１に記載の方法。
【請求項１３】
前記第２の電極は、炭素を含む、請求項１０から１２の何れか１項に記載の方法。
【請求項１４】
前記第２の電極は、非官能化炭素を含む、請求項１０から１３の何れか１項に記載の方法。
【請求項１５】
前記膜は、水素陽イオンが前記膜から前記負の電解質に流れることを可能とする、請求項１０から１４の何れか１項に記載の方法。
【請求項１６】
前記水素含有ガスの少なくとも一部は、前記レドックスフロー電池の副生成物として得られる、請求項１０から１５の何れか１項に記載の方法。
【発明の詳細な説明】
【技術分野】
【０００１】
本発明は、エネルギ貯蔵デバイスの電気化学セルにおけるエネルギを平衡させるのに有用な平衡セルを有するエネルギ貯蔵デバイスに関する。
【０００２】
（関連出願の相互参照）
本出願は、２０１３年１１月１日に出願された米国特許出願第６１／８９８，７５０号の利益を主張する。その内容は引用により全体が本願にも含まれるものとする。
【背景技術】
【０００３】
フロー電池（以下、「レドックスフロー電池」ということがある）は、電気化学エネルギ貯蔵システムであり、典型的にレドックス活性化合物である電気化学反応物を、ネゴライト（ｎｅｇｏｌｙｔｅ：負の電解質）及びポソライト（ｐｏｓｏｌｙｔｅ：正の電解質）のループ内に個別に含有された反応セル内を循環する電解液に溶解させ、還元及び酸化反応によって電気エネルギを反応物の化学ポテンシャルエネルギに変換するか又は化学ポテンシャルエネルギから抽出する。
特に多数の電気化学セル又はスタックを含み得る大型システムでは、例えば、実際に最終状態に至る前に、いつフロー電池が「満充電」となるか、又は「充電切れ」となるかを知るために、各電解質の充電状態の監視を可能とすることが重要である。
【０００４】
さらに、最適な性能を得るため、そのようなシステムの初期状態は、ネゴライト及びポソライトが等モル量のレドックス活性種を含有することを提供する。しかしながら、システムがある程度の充電／放電サイクル数を経た後、これらの動作中に起こる副反応のためにポソライト及びネゴライトは不平衡となる可能性がある。この副反応は、例えば、過電圧の条件を破る場合に水から水素又は酸素が発生することであり、これが不平衡を引き起こし、これに伴って性能が損なわれる。
【発明の概要】
【発明が解決しようとする課題】
【０００５】
不平衡状態は、電解質を平衡セルにおいて処理することで補正され得る。しかしながら、これが実行可能となる前に、システムの充電状態、及び多くの場合には個々の電解質の充電状態も評価する必要がある。フロー電池の充電状態は、未充電の活性物質に対する充電済み（満充電）の活性物質の濃度比を表す方法により、当業者に周知の方法によって確定することができる。いったん充電状態が確定されたら、１つ以上の平衡セルを用いて、貯蔵デバイスを構成するセルを平衡させることができる。本発明は、改良された平衡セル及びそのようなセルを用いるための方法を提供する。
【課題を解決するための手段】
【０００６】
本発明は、電気化学平衡セル（以下「平衡セル」ということがある）と流体接触している１つ以上の電気化学セル（フロー電池セルの一例）を備えるレドックスフロー電池に関する。各電気化学セルは、正の電解質を含む第１の半電池と、該第１の半電池から分離された負の電解質を含む第２の半電池とを有し、第１及び第２の半電池は第１の膜によって分離される。上記電気化学平衡セルは、（i）ガス拡散電極と、水素酸化触媒とを有し、水素発生のための熱力学的ポテンシャルよりも正の電位に維持された第１の電極と、（ii）上記負の電解質に接触し、上記負の電解質を還元するために充分に負の電位に維持された第２の電極と、（iii）上記第１の電極と上記第２の電極との間に配置され、水素陽イオンが上記負の電解質に流れることを可能とするのに適した第２の膜と、（iv）上記第１の電極に水素を接触させるための手段と、を備える。
【０００７】
いくつかの実施形態において、上記水素酸化触媒は、１つ以上の貴金属を含む。特定の実施形態において、上記貴金属は、白金又は白金合金（白金を含有する合金）を含む。いくつかの水素酸化触媒は、官能化炭素材料を与える炭素担体上の１つ以上の貴金属を含む。
【０００８】
いくつかの電気化学平衡セルにおいて、上記第２の電極は炭素を含む。好適な上記第２の電極は、非官能化炭素を包含するものを含む。
【０００９】
いくつかの好適な実施形態において、上記電気化学平衡セルの膜は、イオン選択膜である。そのような膜は、その膜から水素陽イオンが負の電解質に流れることを可能としなければならない。
【００１０】
典型的には、上記電気化学平衡セルは、上記第１及び第２の電極にエネルギを供給するための電源に接続されている。上記電源によって与えられる電力は、上記電気化学平衡セルを駆動するのに充分なものでなければならない。
【００１１】
いくつかの水素酸化触媒は、従来の平衡セルで用いられた場合に腐食する可能性がある。本発明の上記電気化学平衡セルと共に用いた場合、上記第１の電極は、好ましくは、第１の電極における水素酸化触媒の腐食を回避する電位に維持される。
【００１２】
この平衡セルと共にいかなる水素発生源（ｈｙｄｒｏｇｅｎ  ｓｏｕｒｃｅ）も使用可能であるが、いくつかの実施形態において、第１の電極に水素を接触させるための手段は、電気化学セルのヘッドスペースガス（電極上部の空間に存在するガス）からの水素を、第１の電極に接触させる水素の少なくとも一部として利用する。
【００１３】
他の実施形態において、本発明は、１つ以上の電気化学セルを備えるレドックスフロー電池の充電状態を平衡させるための方法に関する。各電気化学セルは、正の電解質を含む第１の半電池と、該第１の半電池から分離された負の電解質を含む第２の半電池とを有し、第１及び第２の半電池は第１の膜によって分離される。この方法は、上記レドックスフロー電池の副生成物として生成され得る水素含有ガスを選択的に得ることと、上記負の電解質を第２の電極に接触させるために、上記第２の電極は、上記負の電解質を還元するために充分に負の電位に維持されることと、上記第１及び第２の電極に、平衡に駆動させるのに充分な量の電圧を印加することと、を含み、上記第１及び第２の電極は、上記第１の電極と上記第２の電極との間に配置されたイオン選択膜である第２の膜によって分離されている。
【００１４】
本明細書に記載する平衡セルを本方法と共に用いることができる。いくつかの好適な実施形態では、水素含有ガスの少なくとも一部は、フロー電池の副生成物として得られる。
【図面の簡単な説明】
【００１５】
【図１】フロー電池セルにおいて電解質の充電状態（ＳＯＣ：ｓｔａｔｅ  ｏｆ  ｃｈａｒｇｅ）を平衡させるための、本発明の電気化学セルの一実施形態の概略図である。
【図２】２５℃での白金の理論上の腐食域及び不動態域のプールベ・ダイアグラムである。
【図３】一体化された平衡セルがない場合のレドックスフロー電池セルの概略図である。
【図４】電解質不平衡の結果としての電池充電／放電容量の低下を示す図である。
【図５】一体化された平衡セルを有するレドックスフロー電池セルの概略図である。
【図６】時間又はサイクルに対する電池充電／放電容量及び平衡セル電流を示す図である。
【発明を実施するための形態】
【００１６】
本発明は、レドックスフロー電池、並びにその内部の電解質（ポソライト又はネゴライト又はその双方）の組成を監視するための方法及び装置に関する。特には、本発明は、電気化学平衡セルと流体接触している１つ以上の電気化学セルを備えるレドックスフロー電池に関する。上記電気化学平衡セルは、（i）ガス拡散電極と、水素酸化触媒とを有し、水素発生のための熱力学的ポテンシャルよりも正の電位に維持された第１の電極と、（ii）負の電解質に接触し、上記負の電解質を還元するために充分に負の電位に維持された第２の電極と、（iii）上記第１の電極と上記第２の電極との間に配置され、水素陽イオンが上記負の電解質に流れることを可能とするのに適した膜と、（iv）上記第１の電極に水素を接触させるための手段と、を備える。
【００１７】
いくつかの実施形態において、上記第１の電極の電位は、水素発生のための電位よりも約５から約３００ｍＶだけ正の側にある。いくつかの実施形態において、上記第２の電極の電位は、上記負の電解質の還元電位よりも約５から約３００ｍＶだけ負の側にある。
【００１８】
本発明は、全てが本開示の一部を形成する添付の図面及び実施例に関連付けて以下の記載を参照することによって、さらに容易に理解することができる。本発明が本明細書に記載及び／又は図示する具体的な製品、方法、条件、又はパラメータに限定されないこと、並びに本明細書で用いる用語は、一例としてのみ特定の実施形態を記載するためのものであって特許請求される発明を限定することは、意図していないことは理解されよう。
同様に、特に明記しない限り、改良のための可能な機構又はアクションのモード又は理由についての記載は例示のみを意図しており、本明細書における本発明は、そのような改良のための提案する機構又はアクションのモード又は理由の正確さ又は不正確さによって制約を受けない。
本文書全体を通して、記載は、組成及びこの組成を作製及び使用する方法に言及することが認識される。すなわち、本開示がシステム若しくは装置又はシステム若しくは装置を作製若しくは使用する方法に関連付けられた特徴又は実施形態を記載及び／又は特許請求する場合、そのような記載及び／又は特許請求は、これらの特徴又は実施形態をこれらの状況の各々における実施形態（すなわちシステム、装置、及び使用方法）に拡張することを意図していることは理解されたい。
【００１９】
本開示において、文脈上明らかに他の意味を示す場合を除いて、単数形「ａ（１つの）」、「ａｎ（１つの）」、及び「ｔｈｅ（その）」には複数の言及も含まれ、特定の数値に対する言及は少なくともその特定の値を含む。このため、例えば「１つの材料」は、当業者に既知のそのような材料及びその均等物等の少なくとも１つに対する言及である。
【００２０】
ある値が「約」という記述語の使用により近似値として明示される場合、その特定の値が別の実施形態を形成することは理解されよう。一般に、「約」という用語の使用は、開示される主題が達成しようとする所望の特性に応じて変動し得る近似値を示し、それが用いられる具体的な文脈の中でその機能に基づいて解釈される。
当業者は、これを慣例的なこととして解釈することができる。いくつかの場合には、特定の値に用いられる有効桁数が、「約」という用語の範囲を決定する１つの非限定的な方法となり得る。他の場合には、一連の値での段階的な変化を用いて、各値について「約」という用語に使用できる対象範囲を決定することができる。存在する場合、全ての範囲は包括的であり組み合わせ可能である。すなわち、ある範囲内に示した値に対する言及はその範囲内の全ての値を含む。
【００２１】
明確さのために本明細書では別個の実施形態の文脈で記載される本発明のいくつかの特徴は、組み合わせて単一の実施形態で提供され得ることは理解されたい。すなわち、明らかに両立できないか又は具体的に除外される場合を除いて、個々の実施形態は他の何れかの実施形態（複数の実施形態）と両立可能であると考えられ、そのような組み合わせは別の実施形態であるとみなされる。
逆に、簡潔さのために単一の実施形態の文脈で記載される本発明の様々な特徴は、別個に又は何れかの任意のサブコンビネーションで提供され得る。最後に、ある実施形態を一連のステップの一部として又はもっと一般的な構造の一部として記載する場合があるが、上記の各ステップはそれ自体が他のものと組み合わせられる別個の実施形態であるとみなすことも可能である。
【００２２】
リストが提示される場合、特に明記しない限り、そのリストの各要素及びそのリストの全ての組み合わせが別個の実施形態であることは理解されよう。例えば「Ａ、Ｂ、又はＣ」と提示される実施形態のリストは、「Ａ」、「Ｂ」、「Ｃ」、「Ａ若しくはＢ」、「Ａ若しくはＣ」、「Ｂ若しくはＣ」、又は「Ａ、Ｂ、若しくはＣ」という実施形態を含むものとして解釈される。
【００２３】
以下の記載は、本発明を理解するのに有用であると考えられる。フロー電池における電解質は、電子を貯蔵することができる活性物質から成る。
したがって、この活性物質は、充電状態と放電（又は未充電）状態の双方で存在する。活性物質が全て放電された場合、電解質は、０％の充電状態であると言われ、逆に活性物質が全て充電状態にある場合、充電状態は１００％である。
中間の充電状態（０％＜ＳＯＣ＜１００％）では、充電された活性物質及び放電された活性物質の双方がゼロ以外の濃度である。このような電解質に接触している電極に電流を流すと、電極の電位に応じて活性物質の分子が充電又は放電する。有限な面積の電極では、限界電流密度（ｉｌｉｍｉｔｉｎｇ）は、電気化学プロセスが消費している種の濃度に比例する。
【００２４】
フロー電池については、第１の水性電解質に接触している負極を備えた第１のチャンバと、第２の水性電解質に接触している正極を備えた第２のチャンバと、第１及び第２の電解質間に配置されたセパレータとに関して説明され得る。
電解質チャンバはセル内で個別の貯蔵槽を与え、これらを通って第１及び／又は第２の電解質が流れて各電極及びセパレータに接触する。
各チャンバ及びそれに関連付けられた電極及び電解質は、対応する半電池を定める。セパレータは、以下を含むいくつかの機能を提供する。
例えば、（１）第１及び第２の電解質の混合に対するバリアとして機能する。（２）正極と負極との短絡を低減又は防止するように電子的に絶縁する。（３）正及び負の電解質チャンバ間のイオン輸送を可能とし、これによって充電及び放電サイクル中の電子輸送を平衡させる。
負極及び正極は、充電及び放電中、電気化学反応のために表面を提供する。充電又は放電サイクル中、電解質は、別個の貯蔵タンクから対応する電解質チャンバを介して輸送されてもよい。
充電サイクルでは、システムに電力を印加し、第２の電解質に含有される活性物質で１以上の電子酸化を受け、第１の電解質内の活性物質で１以上の電子還元を受ける。同様に、放電サイクルでは、第２の電解質が還元されると共に第１の電解質が酸化されて電力を生成する。
【００２５】
場合によっては、ユーザは、単一の電池から利用可能であるよりも高い充電又は放電電圧を望むことがある。このような場合及びいくつかの実施形態において、いくつかの電池は、各セルの電圧が累積的となるように直列に接続される。
導電性であるが無孔性の材料（例えばバイポーラプレート）は、バイポーラスタック内の隣接する電池セルを接続するために使用されてもよい。そして、それは、隣接セル間で電子輸送を可能としながら流体又は気体の輸送を防ぐことができる。個々のセルの正極コンパートメント及び負極コンパートメントは、バイポーラスタック内で共通の正及び負の流体マニホルド（ｍａｎｉｆｏｌｄｓ）を介して適切に流体接続される。このように、個々の電気化学セルを直列に積層して所望の動作電圧を得ることができる。
【００２６】
追加の実施形態において、セル、セルスタック、又は電池は、もっと大型のエネルギ貯蔵システム内に組み込まれる。このエネルギ貯蔵システムは、これらの大型ユニットの動作に有用なパイピング（ｐｉｐｉｎｇ）及び制御装置を適宜含んでいる。
そのようなシステムに適したパイピング、制御装置、及び他の機器は、当技術分野において既知であり、このエネルギ貯蔵システムは、例えば、各電気化学反応チャンバの内外に電解質を移動させるために各チャンバと流体連通したパイピング及びポンプと、充電及び放電した電解質を保持するための貯蔵タンクと、を含む。
また、本開示によって記載するエネルギ貯蔵及び発生システムは、電解質循環ループも含めてもよく、これらのループは、１つ以上のバルブ、１つ以上のポンプ、及び任意選択的に均圧線を含み得る。
本開示のエネルギ貯蔵及び発生システムは、動作管理システムも含むことができる。動作管理システムは、コンピュータ又はマイクロプロセッサ等の何れかの適切なコントローラデバイスとすればよく、様々なバルブ、ポンプ、循環ループ等の何れかの動作を設定する論理回路を含み得る。
【００２７】
いくつかの実施形態において、フロー電池システムは、フロー電池（セル又はセルスタックを含む）と、電解質を収容及び輸送するための貯蔵タンク及びパイピングと、制御ハードウェア及びソフトウェア（安全システムを含み得る）と、電力調節ユニットと、を含むことができる。
フロー電池セルスタックは、充電及び放電サイクルの変換を達成し、エネルギ貯蔵システムのピーク電流を決定し、電力は、いくつかの実施形態ではｋＷレンジであり得る。貯蔵タンクは、正及び負の活性物質を収容し、このタンクの体積は、システムに貯蔵されるエネルギ量を決定する。このエネルギ量は、キロワット時（ｋＷｈ）で測定され得る。
制御ソフトウェア、ハードウェア、及び任意の安全システムは、フロー電池エネルギ貯蔵システムの安全で自律的かつ効率的な動作を保証するためのセンサ、緩和装置、及び他の電子／ハードウェア制御装置及び安全装置を適宜含む。そのようなシステムは当業者には既知である。
電力調節ユニットは、エネルギ貯蔵システムの初期段階で使用されてもよく、入力及び出力する電力をエネルギ貯蔵システム又はその用途のために最適な電圧及び電流に変換する。グリッドに接続されたエネルギ貯蔵システムの例では、充電サイクルにおいて、電力調節ユニットは、入って来るＡＣ（交流）電気を電気化学スタックに適した電圧及び電流のＤＣ（直流）電気に変換する。放電サイクルにおいて、スタックはＤＣ電力を生成し、電力調節ユニットは、グリッドの用途に適した電圧及び周波数のＡＣ電力に変換する。
【００２８】
フロー電池技術に共通する１つの問題は、正及び負の電解質間で電荷平衡を維持することである。電荷の不平衡は、電解質の一方と他方とで不釣り合いな影響を及ぼす寄生化学反応又は膜クロスオーバー現象の結果として生じる。電解質の電荷不平衡を導く寄生反応のいくつかの例として、水素発生及び酸素による酸化がある。
【００２９】
水素発生は、フロー電池において、負極の電位が水素発生の熱力学的ポテンシャル未満になった場合に発生する可能性がある。この場合、水素発生は、負の電解質を放電するが、正の電解質を充電状態（ＳＯＣ）のまま不変に保つ。
これは、結果としてレドックスフロー電池の負の側で充電状態（ＳＯＣ）が低く、正の側で充電状態（ＳＯＣ）が高くなる。電解質の充電状態（ＳＯＣ）の不平衡は、フロー電池のエネルギ貯蔵容量を低減させ、したがって、極めて望ましくない。表１に、バナジウム及びＦｅ−Ｃｒフロー電池化学成分の充電反応、放電反応、及び寄生反応の概要をまとめる。
【００３０】
【表１】
0006549572.tif 000002
【００３１】
今日までに調査されているフロー電池の化学作用の全てに、電解質の充電状態（ＳＯＣ）の不平衡が生じている。バナジウムフロー電池は、Ｈ２（水素）発生が生じると共にこれに伴って負極ではＶ２＋状態が放電によりＶ３＋となり、さらに、Ｖ２＋種はＯ２によって酸化を受けやすいので放電によってＶ３＋状態となる。
水素発生は、Ｆｅ−Ｃｒ系において特に問題となり、いくつかの推定において充電サイクル中に流れる電流の１〜５％が水素発生によって消費される（米国特許第５，２５８，２４１号を参照のこと）。
バナジウム及びＦｅ−Ｃｒレドックスフロー電池の双方において、水素発生及びＯ２による酸化は、負の電解質を放電させると共に正の電解質の充電状態（ＳＯＣ）を不変に保つことによって、電解質の充電状態（ＳＯＣ）の不平衡を引き起こす。
充電状態（ＳＯＣ）の不平衡の影響は、１００％の充電状態（ＳＯＣ）に到達するために１００Ｃ（クーロン）の電荷を必要とする仮想フロー電池の例によって実証することができる。
この電池が５０Ｃ（クーロン）で充電され（例えば５０％の充電状態（ＳＯＣ））、この時点で負極の電位では、水素発生が開始して負極を流れる電流の２％を消費するようなレベルになった場合、充電サイクルの残りの５０Ｃ（クーロン）に関して、負極は、９８％電流効率で充電すると共に正極は１００％の電流効率で充電する。
これが意味するのは、１００Ｃ（クーロン）の電荷が通過後に正の電解質は１００％の充電状態（ＳＯＣ）になると共に負の電解質は９９％の充電状態（ＳＯＣ）となり、結果として電解質の不平衡が生じるということである。
第２の充電サイクルでは、１００Ｃ（クーロン）の電荷が通過後、正の電解質は１００％の充電状態（ＳＯＣ）になると共に負の電解質は９８％の充電状態（ＳＯＣ）となる。このように、電解質の不平衡は、以降の各サイクルで蓄積する。電解質の不平衡は、電池容量を低減させ、上記の例では２サイクル後に電池容量は元の値の９８％となる。
【００３２】
レドックスフロー電池における電解質平衡のために多くの概念が提案されている。本発明に特に関連したいくつかの概念は、負の電解質から発生した水素の再酸化に関する。
従来技術で提案されている概念は、一般に、化学反応を促進するＨ２の還元力を用いて、発生した水素と正の電解質を反応させることを含んでいる。このようにして正の電解質の充電状態（ＳＯＣ）が低減され、負の電解質の充電状態（ＳＯＣ）と一致させることができる。Ｆｅ−Ｃｒ系では、このプロセスのためのレドックス反応は以下の通りである。
【００３３】
【数１】
0006549572.tif 000003
【００３４】
Ｆｅ３＋又はＶＯ２＋の何れかとＨ２との直接反応は緩慢であるので、当技術分野で検討される水素酸化平衡技法は、貴金属触媒を用いることが多い。これらの触媒は、典型的に炭素電極上に担持されて、電極の一部分が電解質タンクのヘッドスペースに収容された気体のＨ２に接触すると共に、他の部分が正の電解質の溶液に接触するようになっている。
この構成は、典型的な電気化学スタック（米国特許第４，１５９，３６６号及び第５，２５８，２４１号を参照のこと）の形態をとるか、又は場合によっては電極を正の電解質の表面に浮かせることができる（Ｗｈｉｔｅｈｅａｄ等、Ｊ．  Ｐｏｗｅｒ  Ｓｏｕｒｃｅｓ  ２０１３年、第２３０巻、第２７１〜２７６ページを参照のこと）。
【００３５】
高電位へ貴金属触媒をさらすことと、正の電解質の高イオン強度にさらすこととは、触媒材料の腐食を誘発する可能性がある。正の電解質において腐食した貴金属は、続いて負極に移動し、この電極をめっきし、極めて高効率の水素発生の触媒として機能し得る。これが起こると、負極での水素発生率が上昇し、電解質の不平衡を著しく悪化させるように作用する。
【００３６】
これらの問題に対処するため、いくつかの実施形態において、本発明は、対象とする電気化学セル（又はスタック）において、一方の電極を水素酸化触媒（Ｐｔ−Ｃ電極を含む貴金属触媒等）で官能化した炭素で構成し、第２の電極を非官能化炭素で構成し、これら２つの電極間にイオン選択膜を配置する。
図１は、そのようなセルの１つの概略図を示す。図１は、フロー電池の具体的かつ非限定的な実施形態を示すことは理解されよう。したがって、本開示に従ったデバイスは図１に示すシステムの態様の全てを含む場合もあるし含まない場合もあり得る。この構成において、水素含有ガスは貴金属の官能化炭素電極に接触し、負の電解質はむき出しの（ｂａｒｅ）炭素電極に接触する。
電極間に電圧バイアスが印加され、Ｐｔ−Ｃ電極の電位が常にＨ２発生のための熱力学的ポテンシャルよりも正の側であると共に、負極が負の電解質の還元に影響を及ぼすために充分に負の側の電位であるようにする。
このように、平衡セルは、寄生水素発生反応を逆転させるように機能する。寄生水素発生反応の発生は、電極自体から（以下で「ｅ−」と略して示す）、又は充電したネゴライトとの直接反応から（以下で「Ｎｅｇ」と略して示す）の何れかであり得ることは、当業者には理解されよう。
本発明の目的のために、（電極において又はネゴライトとの反応において）水素が生成される正確なメカニズムは、重要事項ではなく、何れにしても寄生反応は、フロー電池のポソライトとネゴライトとの間に充電状態（ＳＯＣ）の不平衡を引き起こし、本発明によって補正することができる。
【００３７】
【表２】
0006549572.tif 000004
【００３８】
いかなる理論の正確さにも束縛されるものではないが、本発明は、水素酸化電極（例えば非限定的な例としてＰｔ−Ｃ電極）の電位を、この水素酸化電極の腐食電位よりも負の側に維持することによって、Ｐｔ−Ｃ電極の腐食を防ぐ。これは、結果として、水素酸化電極は、力学的に腐食が防止される環境に置かれる。すなわち、これは、一般にプールベ・ダイアグラム（Ｐｏｕｒｂａｉｘ  ｄｉａｇｒａｍ）に記載されるような「安定（ｉｍｍｕｎｉｔｙ）」域である。
図２は、一例として白金のプールベ・ダイアグラムを表し、腐食域、不動態域、及び安定域が示されている。白金合金及び触媒材料を含有する非貴金属を含む他の水素酸化触媒についても、当業者によって同様の図を作成することができる。
【００３９】
安定域の条件下では、金属腐食率はゼロに近いと予測されるので、負の活性物質に接触している電極への腐食貴金属のクロスオーバー（ｃｒｏｓｓｏｖｅｒ）は発生しない。したがって、寄生水素発生反応を悪化させる懸念なく、貴金属電極の優れた水素酸化機能を用いることができる。
【００４０】
電解質の平衡のために即効性のある戦略は、他の方法と比較して優れたいくつかの利点がある。すなわち、電極間の電位バイアスは、シンプルなセル制御手段を提供し、貴金属腐食は、金属炭素電極（いくつかの実施形態ではＰｔ−Ｃ）の電位を腐食が最小限である電位（例えば安定域）に常に維持することによって、回避され得る。
さらに、この戦略は、酸素による負の電解質の酸化又は他の有害な反応のために生じる充電状態（ＳＯＣ）の不平衡を緩和するために用いることができる。これは、非限定的な例として、電池システム内への酸素侵入に対応した速度で水素を負の電解質タンクのヘッドスペースに導入することで達成可能である。
【００４１】
いくつかの実施形態において、水素酸化触媒は、１つ以上の貴金属を含む。このような電極で用いる貴金属には、Ｐｔ、Ｇｄ、Ａｇ、Ｒｕ、Ｒｈ、又はそれらの合金が含まれる。特定の実施形態において、貴金属は白金を含む。いくつかの実施形態において、水素酸化触媒は白金合金である。いくつかの実施形態において、合金にする金属は遷移金属である。特定の実施形態において、適切な白金合金は、コバルト、ニッケル、クロム、銅、チタン、金、銀、オスミウム、ルテニウム、イリジウム、レニウム、及びマンガンとの合金を含む。そのような電極は市販されており、当業者には周知である。
【００４２】
いくつかの平衡セルでは、第２の電極は炭素を含む。当技術分野において周知の炭素電極は、グラファイト、ガラス状炭素（ガラス質炭素と呼ばれることもある）、及びカーボンブラックを含む。いくつかの好適な第２の電極は非官能化炭素を含む。そのような電極は市販されており、当業者には周知である。
【００４３】
開示するシステム及び方法は、特定の特性を有する電気化学セルセパレータ及び／又は膜を特徴としている。本開示では、膜及びセパレータという用語を交換可能に用いる。本開示の膜は、いくつかの実施形態では、厚さが約５００マイクロメータ未満、約３００マイクロメータ未満、約２５０マイクロメータ未満、約２００マイクロメータ未満、約１００マイクロメータ未満、約７５マイクロメータ未満、約５０マイクロメータ未満、約３０マイクロメータ未満、約２５マイクロメータ未満、約２０マイクロメータ未満、又は約１５マイクロメータ未満の膜セパレータを特徴としている。
【００４４】
セパレータは、概ね固体又は多孔性の何れかに分類される。固体膜は、典型的にイオン交換膜を含み、アイオノマー（ｉｏｎｏｍｅｒ）がポリマー本体を介した流動イオン輸送を容易にする。イオンが膜を通って伝わる容易さは、典型的にΩｃｍ２の単位の面積抵抗である抵抗によって特徴付けることができる。面積抵抗は、固有の膜の導電率及び膜厚の関数である。薄い膜は、イオン伝導によって生じる非効率を低減するために望ましいものであり、したがって、エネルギ貯蔵デバイスの電圧効率を高めるように機能することができる。
活性物質のクロスオーバー率も膜厚の関数であり、典型的に膜厚が大きくなるにつれて低下する。クロスオーバーは、電流効率の低下を表し、これは薄い膜を用いることによる電圧効率の向上とバランスをとらなければならない。
【００４５】
多孔性膜は、非伝導性の膜であり、伝導性電解質が充填された開放流路を介して２つの電極間での電荷輸送を可能とする。多孔性膜は、液体又は気体の化学物質に対して透過性である。この透過性は、化学物質が多孔性膜を介して一方の電極から他方の電極へ移動する確率を上昇させ、交差汚染及び／又はセルエネルギ効率の低下を引き起こす。この交差汚染の程度は、とりわけ、孔のサイズ（有効径及び流路長）、及び特性（疎水性／親水性）、電解質の性質、並びに孔と電解質との間の濡れの程度によって決まる。
【００４６】
このようなイオン交換セパレータは、ポリマー電解質膜（ＰＥＭ：ｐｏｌｙｍｅｒ  ｅｌｅｃｔｒｏｌｙｔｅ  ｍｅｍｂｒａｎｅ）又はイオン伝導膜（ＩＣＭ：ｉｏｎ  ｃｏｎｄｕｃｔｉｖｅ  ｍｅｍｂｒａｎｅ）と称されることがある膜も含み得る。
本開示に従った膜は、何れかの適切なポリマーを含むことができるが、これは典型的にはイオン交換樹脂であり、例えば高分子陰イオン又は陽イオン交換膜又はそれらの組み合わせを含む。このような膜の移動相は、陽子又は水酸化イオンの他に、少なくとも１つの一価、二価、三価、又はもっと高い原子価の陽イオン及び／又は一価、二価、三価、又はもっと高い原子価の陰イオンの（電池の動作中の）一次的又は優先的な輸送を構成する及び／又はその原因となることができる。
【００４７】
さらに、スルホン酸基（又は陽イオン交換スルホネート基）で改質した実質的な非フッ素化膜も使用可能である。このような膜は実質的に芳香族の骨格を有するものを含み、例えばポリスチレン、ポリフェニレン、ビフェニルスルホン（ＢＰＳＨ：ｂｉ−  ｐｈｅｎｙｌ  ｓｕｌｆｏｎｅ）、又はポリエーテルケトン若しくはポリエーテルスルホン等の熱可塑性物質を含む。イオン交換膜の例としては、Ｎａｆｉｏｎ（登録商標）が含まれる。
【００４８】
電池−セパレータ式の多孔性膜も使用してもよい。それらは、固有のイオン伝達機能を持たないので、通常そのような膜は機能のために添加物を含浸させる。これらの膜は、典型的に、ポリマー、無機充填剤、及び開放孔の組み合わせで構成される。
適切なポリマーは、ここに記載するシステムの電解質と化学的に適合するものを含み、高密度ポリエチレン、ポリプロピレン、ポリビニリデンジフロライド（ＰＶＤＦ：ｐｏｌｙｖｉｎｙｌｉｄｅｎｅ  ｄｉｆｌｕｏｒｉｄｅ）、又はポリテトラフルオロエチレン（ＰＴＦＥ：ｐｏｌｙｔｅｔｒａｆｌｕｏｒｏｅｔｈｙｌｅｎｅ）を含む。
適切な無機充填剤は、炭化ケイ素マトリックス材料、二酸化チタン、二酸化シリコン、リン化亜鉛、及びセリアを含み、この構造は、当技術分野でこの目的のために周知のもの等のメッシュ構造を含む実質的に非アイオノマーの構造を用いて内部で支持され得る。
【００４９】
これらの方法は、ある範囲のレドックス対及び電解質と共に用いられる有用性の点で柔軟性がある。これらのレドックス対は、ランタニド及びアクチニド元素を含む２〜１６族の金属又はメタロイドを含み、例えば、レドックス対がＡｌ、Ａｓ、Ｃａ、Ｃｅ、Ｃｏ、Ｃｒ、Ｃｕ、Ｆｅ、Ｍｇ、Ｍｎ、Ｍｏ、Ｎｉ、Ｓｂ、Ｓｅ、Ｓｉ、Ｓｎ、Ｔｉ、Ｖ、Ｗ、Ｚｎ、又はＺｒ、その配位化合物を含み、水性又は非水性の電解質溶液を用いたものである。
【００５０】
本明細書に記載する様々な実施形態は、フロー電池システムに関連して説明しているが、同じ戦略及び設計／化学的な実施形態を、一方又は双方の半電池が同じ状態を保つ電解質を利用したものを含む固定の（非フロー）電気化学セル、電池、又はシステムと共に使用可能であることは理解されたい。これらの実施形態の各々は、本発明の範囲内であるとみなされる。
【００５１】
［用語］
本明細書全体を通して、用語には当業者に理解されるような通常の意味が与えられる。しかしながら、誤解を避けるため、いくつかの用語の意味を具体的に定義又は明確化する。
【００５２】
本明細書において用いる場合、「レドックス対」という用語は、電気化学の当業者によって一般的に認識される技術用語であり、所定のレドックス反応における化学種の酸化された形態（電子受容体）及び還元された形態（電子供与体）のことである。好ましくは、実質的な可逆対が利用される。Ｆｅ（ＣＮ）６３＋／Ｆｅ（ＣＮ）６４＋の対は、レドックス対の１つの非限定的な例である。
同様に、「レドックス活性金属イオン」という用語は、使用条件下でその金属の酸化状態が変化することを意図している。本明細書において用いる場合、「レドックス対」という用語は、有機材料又は無機材料の対のことを示し得る。
本明細書に記載する場合、無機材料は、「金属リガンド配位化合物」又は単に「配位化合物」を含むことができ、これらも電気化学及び無機化学の当業者には周知である。（金属リガンド）配位化合物は、原子又は分子に結合した金属イオンを含み得る。結合した原子又は分子のことを「リガンド」と称する。
いくつかの非限定的な実施形態において、リガンドは、Ｃ、Ｈ、Ｎ、及び／又はＯの原子を含む分子を含み得る。換言すると、リガンドは有機分子を含み得る。
本発明のいくつかの実施形態において、配位化合物は、水、水酸化物、又はハライド（Ｆ−、Ｃｌ−、Ｂｒ−、Ｉ−）でない少なくとも１つのリガンドを含むが、本発明はこれらの実施形態に限定されない。
追加的な実施形態は、２０１３年７月２３日に出願された米国特許出願第１３／９４８，４９７号に記載された金属リガンド配位化合物を含む。この出願は、少なくとも配位化合物が教示することについて、引用によりその全体が本願にも含まれるものとする。
【００５３】
特に明記しない限り、「水性」という用語は、溶剤の総重量に対して少なくとも約９８重量％の水を含む溶剤系のことである。いくつかの用途では、例えば水の流動性の範囲を拡大する可溶性、混和性、又は部分的に混和性（界面活性剤で乳化されるか又は他のもの）の共存溶媒（ｃｏ−ｓｏｌｖｅｎｔ）も有効に併用することができる（例えばアルコール／グリコール）。
特定される場合、追加の独立した実施形態は、「水性」溶剤系が全溶剤に対して少なくとも約５５％、少なくとも約６０重量％、少なくとも約７０重量％、少なくとも約７５重量％、少なくとも約８０％、少なくとも約８５重量％、少なくとも約９０重量％、少なくとも約９５重量％、又は少なくとも約９８重量％の水を含有するものを含む。
いくつかの状況では、水性溶剤は実質的に水のみから成り、共存溶媒又は他の種はほぼ存在しないか又は全く存在しない場合がある。溶剤系は、少なくとも約９０重量％、少なくとも約９５重量％、又は少なくとも約９８重量％の水を含むことができ、いくつかの実施形態において、共存溶媒又は他の種を含まない場合がある。
特に明記しない限り、「非水性」という用語は、１０重量％未満の水を含み、一般に少なくとも１つの有機溶剤を含む溶剤系のことである。追加の独立した実施形態は、「非水性」溶剤系が、全溶剤に対して５０％未満、４０重量％未満、３０重量％未満、２０重量％未満、１０％未満、５重量％未満、又は２重量％未満の水を含有するものを含む。
【００５４】
水性電解質は、レドックス活性物質の他に、追加の緩衝剤、支持電解質、粘度調整剤、湿潤剤等を含み得る。
【００５５】
本明細書において用いる場合、「負極」及び「正極」という用語は、充電及び放電サイクルの双方においてそれらが動作する実際の電位とは無関係に、負極が正極に比べて負の電位で（またその逆で）動作するか又は動作することが設計若しくは意図されるように、相対的に規定された電極である。
負極は、可逆水素電極に対して負の電位で実際に動作するか又は動作することが設計若しくは意図される場合があり、そうでない場合もある。本明細書に記載するように、負極は第１の水性電解質に関連付けられ、正極は第２の電解質に関連付けられている。
【００５６】
本明細書において用いる「ネゴライト」及び「ポソライト」という用語は、それぞれ負極及び正極に関連付けられた電解質のことである。
【００５７】
本明細書において、特に明記しない限り、「実質的な可逆対」という用語は、平坦なガラス状炭素ディスク電極を含み１００ｍＶ／ｓで記録を行う実験施設内（ｅｘ−ｓｉｔｕ）の装置を用いて、サイクリックボルタンメトリーで測定した場合に、アノードピークとカソードピークとの電圧差が約０．３Ｖ未満であるレドックス対のことである。
しかしながら、追加の実施形態では、この用語は、同一の試験条件下で、アノードピークとカソードピークとの電圧差が約０．２Ｖ未満、約０．１Ｖ未満、約０．０７５Ｖ未満、又は約０．０５９Ｖ未満であるレドックス対も指す場合がある。
「準可逆対」という用語は、アノードピークとカソードピークとの対応する電圧差が０．３Ｖから約１Ｖまでの範囲内であるレドックス対のことである。
【００５８】
「セパレータ」及び「膜」という用語は、電気化学セルの正極と負極との間に配置されたイオン的に伝導性で電気的に絶縁性の材料のことである。
【００５９】
「スタック」又は「セルスタック」又は「電気化学セルスタック」という用語は、電気的に接続されている個別の電気化学セルの集合のことである。セルは、電気的に直列又は並列に接続することができる。セルは、流体接続されている場合もそうでない場合もある。
【００６０】
「充電状態（ＳＯＣ）」という用語は、電気化学、エネルギ貯蔵、及び電池の当業者には充分に理解されている。充電状態（ＳＯＣ）は、電極における酸化種に対する還元種の濃度比（Ｘｒｅｄ／Ｘｏｘ）から求められる。例えば、個別の半電池の場合、Ｘｒｅｄ＝ＸｏｘであってＸｒｅｄ／Ｘｏｘ＝１である場合、半電池の充電状態（ＳＯＣ）は５０％であり、半電池の電位は標準的なネルンストの値（ｓｔａｎｄａｒｄ  Ｎｅｒｎｓｔｉａｎ  ｖａｌｕｅ）Ｅ°に等しい。
電極表面における濃度比がＸｒｅｄ／Ｘｏｘ＝０．２５又はＸｒｅｄ／Ｘｏｘ＝０．７５である場合、半電池の充電状態（ＳＯＣ）はそれぞれ２５％及び７５％である。セル全体の充電状態（ＳＯＣ）は個々の半電池の充電状態（ＳＯＣ）によって決まり、いくつかの実施形態では、充電状態（ＳＯＣ）は正極及び負極の双方について同一である。開回路電位における電池のセル電位を測定して、各電極におけるＸｒｅｄ／Ｘｏｘの比を求めることができ、したがって、電池システムの充電状態（ＳＯＣ）を求めることができる。
【００６１】
「バイポーラプレート」という用語は、導電性かつ実質的に無孔性の材料であって、セルスタック内で電気化学セル間を隔てて、セルが直列に接続されてセル電圧がセルスタック全体で累積的となるように機能し得るものである。バイポーラプレートは、２つの表面を有し、その一方の表面が１つのセルにおける正極と隣接セルにおける負極のための基板として機能する。バイポーラプレートは、典型的には炭素及び炭素含有複合材料を含む。
【００６２】
［実施例］
以下の実施例は、本開示内に記載する概念のいくつかを例示するために与えられる。各実施例は、組成、調製及び使用の方法について特定の個別の実施形態を与えると考えられるが、実施例の何れも、本明細書に記載の多くの一般的な実施形態を限定するとみなされるべきではない。
【００６３】
［実施例１．１］  材料
ヘキサシアノ鉄（ＩＩ）酸ナトリウム十水和物９９％、Ｎａ４Ｆｅ（ＣＮ）６・１０Ｈ２Ｏ；ヘキサシアノ鉄（ＩＩ）酸カリウム三水和物９８＋％、Ｋ４Ｆｅ（ＣＮ）６・３Ｈ２Ｏ；ヘキサシアノ鉄（ＩＩＩ）酸カリウムＡＣＳ９９．０％ 分（ｍｉｎ）；Ｋ３Ｆｅ（ＣＮ）６を、上記で指定のない限り、ＡＣＳグレード又はそれ以上として、Ａｌｆａ  Ａｅｓａｒ（マサチューセッツ州ワードヒル）から購入し、追加の精製なしで用いた。
【００６４】
混合リガンドチタン錯体ナトリウムカリウムチタン（ＩＶ）ビスカテコレートモノピロガレート、ナトリウムカリウムチタン（ＩＶ）ビスカテコレート−モノラクテート、ナトリウムカリウムチタン（ＩＶ）ビスカテコレートモノグルコネート、ナトリウムカリウムチタン（ＩＶ）ビスカテコレートモノアスコルベート、及びナトリウムカリウムチタン（ＩＶ）ビスカテコレートモノシトレートを、チタンカテコレート二量体、Ｎａ２Ｋ２〔ＴｉＯ（カテコレート）２〕２から調製した。
四カリウム塩の合成については、Ｂｏｒｇｉａｓ，  Ｂ．  Ａ．、Ｃｏｏｐｅｒ，  Ｓ．  Ｒ．、Ｋｏｈ，  Ｙ．  Ｂ．、Ｒａｙｍｏｎｄ，  Ｋ．Ｎ．のＩｎｏｒｇ．  Ｃｈｅｍ．  １９８４年、第２３巻、第１００９〜１０１６ページを参照のこと。
所望のキレート（ピロガロール、乳酸、グルコン酸、アスコルビン酸、又はクエン酸）とのチタン二量体の１対１の混合によって、混合リガンド種を得た。
ピロガロール及び乳酸の双方をカテコレート含有二量体に添加することで、ナトリウムカリウムチタン（ＩＶ）モノカテコレートモノピロガレートモノラクテートを同様に作製した。同様の反応スキームによって、Ａｌ、Ｃｒ、Ｆｅ、及びＭｎ化合物の混合リガンド類似体を調製することができる。
【００６５】
ここで、本発明を実証するために有用なポソライト及びネゴライト溶液の非限定的な例について記載する。ポソライトについては、Ｎａ４Ｆｅ（ＣＮ）６・１０Ｈ２Ｏ及びＫ４Ｆｅ（ＣＮ）６・３Ｈ２Ｏ塩の等モル混合物を水性溶液に溶解し、合計で１〜１．５ＭのＦｅ（ＣＮ）６イオン濃度を得る。
次に、溶液を０．１Ｍのリン酸緩衝液でｐＨ１１に調整し、０．０２５ＭのＮａ４ＥＤＴＡを添加する。
ネゴライトについては、１〜１．５ＭのＮａＫＴｉ（カテコレート）２（ピロガレート）の水性溶液を調製し、使用前にｐＨ１１に調整した。
【００６６】
［実施例１．２］  ２５ｃｍ２アクティブエリアのフロー電池の調製のための実験的手順
本発明は、２つの電気化学セルの使用を伴う。すなわち、エネルギ貯蔵デバイスの充電／放電機能を達成する一次電気化学セル（一次セル）と、この一次セル内の電解質の充電状態（ＳＯＣ）における平衡を維持する二次電気化学セル（二次セル）である。
二次セルは、本発明では駆動された水素除去セル（ｈｙｄｒｏｇｅｎ  ｓｃａｖｅｎｇｉｎｇ  ｃｅｌｌ）の形態をとり、これを電池システムに結合して、一次セルの動作中に発生し得る電解質不平衡を回避することができる。
【００６７】
ここで、本発明の一次セルの非限定的な例について記載する。２５ｃｍ２アクティブエリア向けに設計し、酸の流れのために変更したセルハードウェアを、Ｆｕｅｌ  Ｃｅｌｌ  Ｔｅｃｈｎｏｌｏｇｉｅｓ（ニューメキシコ州アルバカーキ）から入手した。
ＭＧＬ３７０カーボンペーパーをＦｕｅｌ  Ｃｅｌｌ  Ｅａｒｔｈ（マサチューセッツ州ストーナム）から入手し、Ｍｏｇｕｌ−Ｌ高表面積炭素（Ｃａｂｏｔ  Ｃｏｒｐ．、マサチューセッツ州ボストン）及びＮＡＦＩＯＮ（登録商標）（Ｉｏｎ−Ｐｏｗｅｒ、デラウェア州ニューキャッスル）から成る懸濁液をスプレーコーティングし、使用前に空気乾燥させた。
ＮＡＦＩＯＮ（登録商標）ＨＰ、ＸＬ、又はＮＲ−２１２陽イオン交換膜をＨ＋形態でＩｏｎ−Ｐｏｗｅｒから入手し、受領した状態のままで使用した。
ＶＩＴＯＮ（登録商標）オーリングをＭｃＭａｓｔｅｒ  Ｃａｒｒ（ニュージャージー州ロビンズビル）から入手した。膜及び電極は、組み立て前に前処理が行われなかった。
気密性の電池システムは、一次セル、電解質ポンプ、及び注文製作の電解質貯蔵槽で構成された。
電解質貯蔵槽は、ＰＶＤＦ管及び圧縮部品を備えたＳｃｈｅｄｕｌｅ８０ＰＶＤパイピングから作られた。Ｍａｓｔｅｒｆｌｅｘ（登録商標）Ｌ／Ｓ蠕動ポンプ（Ｃｏｌｅ  Ｐａｒｍｅｒ、イリノイ州ヴァーノンヒルズ）を、Ｔｙｇｏｎ（登録商標）管と共に用いた。
Ｉｗａｋｉ  Ａｍｅｒｉｃａ（マサチューセッツ州ホリストン）からのポンプは、フロー電池セルを介して電解質を流すために使用された。電気化学試験の前に、電解質には、ＵＨＰアルゴンが注入された。
Ａｒｂｉｎ  ＩｎｓｔｒｕｍｅｎｔｓＢＴ２０００（テキサス州カレッジステーション）を用いて電気化学性能を試験し、Ｈｉｏｋｉ３５６１電池ＨｉＴＥＳＴＥＲ（ニュージャージー州クランベリー）を用いてセルのＡＣ抵抗を測定した。
【００６８】
［実施例１．３］  ２５ｃｍ２アクティブエリアの平衡セルの調製のための実験的手順
ここで、本発明において用いる二次セル又は平衡セルの非限定的な例について記載する。２５ｃｍ２アクティブエリア向けに設計し、酸の流れのために変更したセルハードウェアを、Ｆｕｅｌ  Ｃｅｌｌ  Ｔｅｃｈｎｏｌｏｇｉｅｓ（ニューメキシコ州アルバカーキ）から入手した。
０．３ｍｇ／ｃｍ２のＰｔ担持を用いた触媒Ｐｔ／Ｃ層を片面にコーティングしたＮＲ−２１２陽イオン交換膜で構成した膜電極アセンブリが用いられた（Ｉｏｎ−Ｐｏｗｅｒ、デラウェア州ニューキャッスル）。
気体の電極は、テフロン（登録商標）コーティングしたＴｏｒａｙ１２０疎水性ガス拡散層材料を使用し、液体の電極はＭＧＬ３７０カーボンペーパーを使用した。これらは双方ともＦｕｅｌ  Ｃｅｌｌ  Ｅａｒｔｈ（マサチューセッツ州ストーナム）から入手した。Ｂａｒｂｅｒ−Ｎｉｃｈｏｌｓ（コロラド州アルバダ）からの送風機を用いて、水素除去セルにヘッドスペースの気体混合物を循環させることができる。Ａｒｂｉｎ  ＩｎｓｔｒｕｍｅｎｔｓＢＴ２０００（テキサス州カレッジステーション）は、電気化学性能を試験し、平衡セルを制御するために用いられた。
【００６９】
［実施例２］  一体化された平衡セルを含まないフロー電池セルの動作
実施例１．３に記載した方法に従って、一体化された平衡セルを含まないレドックスフロー電池セルは、組み立てられた（図３）。チタンビスカテコレートモノピロガレート（Ｔｉ（ｃａｔ）２（ｇａｌ）２−）及びフェロシアン化（Ｆｅ（ＣＮ）６４−）金属リガンド配位化合物は、それぞれ負及び正の電解質の活性物質として用いられた。これらの活性物質を１．５Ｍの濃度に調製し、別個の貯蔵容器内に収容し、２０分間アルゴンを注入し、１５０ｍＬ／分でフロー電池セルに流した。このセルは、２５ｃｍ２カーボンペーパー電極とＮａ＋形態のＮＡＦＩＯＮ（登録商標）陽イオン選択膜（厚さ５０μｍ）を用いて組み立てたものである。
セルを最初に０から５０％の充電状態に充電し、ＯＣＶ測定値を収集した。次に、２００ｍＡ／ｃｍ２の電流密度で２０％から８０％までセルＳＯＣを掃引することで充電／放電サイクルを収集した。各サイクル中に２０％ＳＯＣと８０％ＳＯＣでセルＯＣＶを測定した。これらの条件下では、水素発生の結果として生じる電解質不平衡によって、数サイクル後にＯＣＶが低下することが観察される（図４）。
【００７０】
［実施例３］  一体化された平衡セルを用いたフロー電池セルの動作
実施例１．２に記載した方法に従ってレドックスフロー電池を組み立て、これを、実施例１．３の方法に従って組み立てた平衡セルと一体化した。フロー電池セル及び平衡セルを、図５に示す概略に従って一体化する。
簡潔に述べると、平衡セルの液体側は、フロー電池セルの液体ループに接続され、平衡セルの気体側は、電解質貯蔵槽ヘッドスペースに接続される。平衡セルを通る流体のポンピングは、ネゴライトポンプによる作用を受け、気体側を通るガス流は送風機ユニットによる作用を受ける。フロー電池セルは、実施例２の方法に従って動作される。平衡セルは、１Ｖの定電位に維持され、一次セルのサイクル経過中の電流が監視される（図６）。これらの条件下で、フロー電池のＯＣＶは、数サイクルにわたって維持され、ポソライト及びネゴライトのＳＯＣが平衡状態にあることが示される。
【００７１】
これらの教示に照らし合わせて本発明の多数の変更及び変形が可能であること、それらが全て本明細書により考慮されることは当業者によって理解されよう。例えば、本明細書に記載した実施形態に加えて、本発明は、本明細書に挙げた本発明の特徴と、本発明の特徴を補足する従来技術の引用文献のものとの組み合わせから得られる発明を想定し特許請求する。同様に、記載した材料、機能、又は物は、他の何れかの材料、機能、又は物と組み合わせて使用可能であり、そのような組み合わせが本発明の範囲内にあるとみなされることは理解されたい。
【００７２】
本文書において引用又は記載した各特許、特許出願、及び公報の開示は、引用により各々が全体的にあらゆる目的のために本願にも含まれるものとする。
【図１】
0006549572.tif 000005
【図２】
0006549572.tif 000006
【図３】
0006549572.tif 000007
【図４】
0006549572.tif 000008
【図５】
0006549572.tif 000009
【図６】
0006549572.tif 000010